(57)【要約】  本発明は、擬似キャパシター用水系電解質及びこれを含む擬似キャパシターに係り、より詳しくは、水系溶媒と、特定濃度以上のリチウム塩及び双性イオン化合物を含む擬似キャパシター用水系電解質及び前記水系電解質を含む擬似キャパシターに関する。
2021506112.tif 000002
【特許請求の範囲】
【請求項１】
水系溶媒、リチウム塩及び双性イオン化合物を含む擬似キャパシター用水系電解質。
【請求項２】
前記水系溶媒は超純水（ＤＩ ｗａｔｅｒ）、２‐ブトキシエタノール（２‐ｂｕｔｏｘｙ ｅｔｈａｎｏｌ）及びイソプロピルアルコール（ｉｓｏ‐ｐｒｏｐｙｌ ａｌｃｏｈｏｌ）からなる群から選択された１種以上であることを特徴とする請求項１に記載の擬似キャパシター用水系電解質。
【請求項３】
前記双性イオン化合物は、下記化学式１で表される４級アンモニウムアルキルカルボキシレート化合物である請求項１に記載の擬似キャパシター用水系電解質。
【化１】
2021506112.tif 000013
（ただし、Ｒ１ないしＲ３はそれぞれ独立的に同一であるか、または異なる直鎖または分枝鎖のアルキル基である）
【請求項４】
前記双性イオン化合物は、下記化学式２で表されるベタイン（ｂｅｔａｉｎｅ）である請求項１に記載の擬似キャパシター用水系電解質。
【化２】
2021506112.tif 000014
【請求項５】
前記リチウム塩及び双性イオン化合物は、それぞれ１ないし１０モラル（ｍ）濃度で含まれることを特徴とする請求項１に記載の擬似キャパシター用水系電解質。
【請求項６】
前記リチウム塩及び双性イオン化合物は、それぞれ３ないし１０モラル（ｍ）濃度で含まれることを特徴とする請求項１に記載の擬似キャパシター用水系電解質。
【請求項７】
前記リチウム塩及び双性イオン化合物は、９：１ないし１：９のモラル（ｍ）濃度の割合で含まれることを特徴とする請求項６に記載の擬似キャパシター用水系電解質。
【請求項８】
前記リチウム塩及び双性イオン化合物は、２：１ないし１：２のモラル（ｍ）濃度の割合で含まれることを特徴とする請求項６に記載の擬似キャパシター用水系電解質。
【請求項９】
前記リチウム塩は６モラル（ｍ）濃度で含まれ、前記双性イオン化合物は３ないし１０モラル（ｍ）濃度で含まれることを特徴とする請求項１に記載の擬似キャパシター用水系電解質。
【請求項１０】
前記リチウム塩は、Ｌｉ（ＯＨ）、Ｌｉ２Ｏ、ＬｉＣＯ３、ＬｉＮＯ３、Ｌｉ２ＳＯ４、ＬｉＮＯ３及びＣＨ３ＣＯＯＬｉのいずれか一つからなることを特徴とする請求項１に記載の擬似キャパシター用水系電解質。
【請求項１１】
前記電解質は融点が‐３０℃以下のものである請求項１に記載の擬似キャパシター用水系電解質。
【請求項１２】
正極；負極；及び
請求項１ないし請求項１１に記載の電解質を含む擬似キャパシター。
【発明の詳細な説明】
【技術分野】
【０００１】
本出願は、２０１８年８月２９日付韓国特許出願第１０‐２０１８‐０１０１９５３号及び２０１９年８月９日付韓国特許出願第１０‐２０１９‐００９７２０２号に基づく優先権の利益を主張し、当該韓国特許出願の文献に開示されている全ての内容を本明細書の一部として含む。
【０００２】
本発明は、電解質の低温安定性を改善するために、特定濃度以上のリチウム塩及び双性イオン化合物を含む擬似キャパシター用水系電解質及び前記水系電解質を含む擬似キャパシターに関する。
【背景技術】
【０００３】
最近開発されている次世代エネルギー貯蔵システムは、いずれも電気化学的原理を利用し、リチウム（Ｌｉ）系二次電池と電気化学的キャパシター（ｅｌｅｃｔｒｏｃｈｅｍｉｃａｌ  ｃａｐａｃｉｔｏｒ）が代表的である。二次電池は単位重量あるいは体積当たり蓄積できるエネルギー量（エネルギー密度）の側面では優れているが、使用期間、充電時間、単位時間当り利用できるエネルギー量（出力密度）の側面ではまだ改善の余地が多い。
【０００４】
しかし、電気化学的キャパシター（ｅｌｅｃｔｒｏｃｈｅｍｉｃａｌ  ｃａｐａｃｉｔｏｒ）は、エネルギー密度面で二次電池に比べて小さいが、使用時間、充電時間、出力密度が大きい面では二次電池に比べてとても優れた特性を示している。したがって、電気化学的キャパシター（ｅｌｅｃｔｒｏｃｈｅｍｉｃａｌ  ｃａｐａｃｉｔｏｒ）の場合、エネルギー密度を向上させるための研究開発が活発に行われている。
【０００５】
特に、スーパーキャパシター（ｓｕｐｅｒｃａｐａｃｉｔｏｒ）は、従来式電解コンデンサーと新型２次電池が持たない領域で固有の性能特性を有するエネルギー貯蔵動力源（ｐｏｗｅｒ  ｓｏｕｒｃｅ）機器である。このようなスーパーキャパシターは、電気化学的蓄電メカニズムによって電気二重層（ｅｌｅｃｔｒｉｃａｌ  ｄｏｕｂｌｅ  ｌａｙｅｒ）の原理を利用した電気二重層キャパシター（ｅｌｅｃｔｒｉｃａｌ  ｄｏｕｂｌｅ  ｌａｙｅｒ  ｃａｐａｃｉｔｏｒ：ＥＤＬＣ）と電気化学的ファラデー反応（ｆａｒａｄａｉｃ  ｒｅａｔｉｏｎ）原理を利用した擬似キャパシター（ｐｓｅｕｄｏｃａｐａｃｉｔｏｒ）に分類される。
【０００６】
電気二重層キャパシターは、電解質溶液のイオンが電極表面で電気二重層（Ｅｌｅｃｔｒｉｃ  Ｄｏｕｂｌｅ  Ｌａｙｅｒ）を形成しながら物理的に吸脱着されることを利用し、電極で使われる炭素表面に細工が施されていて優れた動力密度を示す。しかし、表面の電気二重層のみに電荷が蓄積されるので、ファラデー反応を利用する金属酸化物系または電気伝導性高分子系スーパーキャパシターより蓄電容量が低く、エネルギー密度が低い短所がある。
【０００７】
擬似キャパシターを使用する金属酸化物系スーパーキャパシターは、酸化、還元可能な幾つかの原子価（ｖａｌｅｎｃｅ）を有する金属酸化物を使用するキャパシターである。擬似キャパシターと称する理由は、キャパシターの特性が電気二重層キャパシターのように、電気二重層の形成によるものが一般的で、電気化学反応によってはキャパシター的な特性が出にくいにもかかわらず、一部の金属酸化物では電池特性の代わりにキャパシターの特性が見られるためである。このような擬似キャパシターを使用する金属酸化物電極のスーパーキャパシターは、金属酸化物の酸化、還元反応によって陽子が移動する蓄積メカニズムを示すので、電気二重層キャパシターより高い比蓄電容量を有する。また、金属酸化物系スーパーキャパシターの電極活物質は、充放電の際に酸化、還元に必要なイオンと電子が電解質と電極で速い速度で移動しなければならないので、電極界面が高い比表面積を有することが好ましく、電極活物質は高い電気伝導度が求められる。
【０００８】
一方、一般的にキャパシターに使われる電解質は、水系電解質、非水系電解質及び固体電解質に分類される。非水系電解質は一般的に水系電解質より粘度が高く、１／１０〜１／１００倍程度低い伝導度を有する。よって、水系電解質を使用する場合、電解質の内部抵抗が低下し、キャパシターの出力特性が向上される長所がある。しかし、水系電解質は非水系電解質に比べて電解質の融点（ｍｅｌｔｉｎｇ  ｐｏｉｎｔ）が相対的に高いため、低温の環境に露出される場合に電解質が凍結することがあって、その活用範囲がかなり狭くなる問題がある。
【先行技術文献】
【特許文献】
【０００９】
【特許文献１】韓国公開特許第２０１４‐００８１２７６号公報
【発明の概要】
【発明が解決しようとする課題】
【００１０】
上述した問題点を解決するために、本発明の発明者らは擬似キャパシターの低温安定性を改善するために多角的に研究した結果、キャパシターの水系電解質に特定濃度以上のリチウム塩及び双性イオン化合物を添加すれば、極低温環境でも電解質が凍結せずにキャパシターの安定的な駆動が可能であることを確認して本発明を完成した。
【００１１】
よって、本発明は、低温安定性が改善された擬似キャパシター用水系電解質を提供することを目的とする。
【００１２】
また、本発明は、前記水系電解質を含む極低温安定性が改善されて充放電効率、エネルギー密度及び出力密度に優れた擬似キャパシターを提供することを目的とする。
【課題を解決するための手段】
【００１３】
前記目的を達成するために、本発明は、
水系溶媒、リチウム塩及び双性イオン化合物を含む擬似キャパシター用水系電解質を提供する。
【００１４】
本発明の一具体例は、前記水系溶媒が超純水（ＤＩ ｗａｔｅｒ）、２‐ブトキシエタノール（２‐ｂｕｔｏｘｙ ｅｔｈａｎｏｌ）及びイソプロピルアルコール（ｉｓｏ‐ｐｒｏｐｙｌ ａｌｃｏｈｏｌ）からなる群から選択された１種以上のものである。
【００１５】
本発明の一具体例は、前記双性イオン化合物が下記化学式１で表される４級アンモニウムアルキルカルボキシレート化合物である。
【００１６】
【化１】
2021506112.tif 000003
【００１７】
（ただし、Ｒ１ないしＲ３はそれぞれ独立的に同一であるか、または異なる直鎖または分枝鎖のアルキル基である）
【００１８】
本発明の一具体例は、前記双性イオン化合物が下記化学式２で表されるベタイン（ｂｅｔａｉｎｅ）である。
【００１９】
【化２】
2021506112.tif 000004
【００２０】
本発明の一具体例は、前記リチウム塩及び双性イオン化合物がそれぞれ１ないし１０モラル（ｍ）濃度で含まれることである。
【００２１】
本発明の一具体例は、前記リチウム塩及び双性イオン化合物がそれぞれ３ないし１０モラル（ｍ）濃度で含まれることである。
【００２２】
本発明の一具体例は、前記リチウム塩及び双性イオン化合物が９：１ないし１：９の割合で含まれることである。
【００２３】
本発明の一具体例は、前記リチウム塩及び双性イオン化合物が２：１ないし１：２の割合で含まれることである。
【００２４】
本発明の一具体例は、前記リチウム塩が６モラル（ｍ）濃度で含まれ、前記双性イオン化合物が３ないし１０モラル（ｍ）濃度で含まれることである。
【００２５】
本発明の一具体例は、前記リチウム塩がＬｉ（ＯＨ）、Ｌｉ２Ｏ、ＬｉＣＯ３、ＬｉＮＯ３、Ｌｉ２ＳＯ４、ＬｉＮＯ３及びＣＨ３ＣＯＯＬｉのいずれか一つからなるものである。
【００２６】
本発明の一具体例は、前記電解質の融点が‐３０℃以下のものである。
【００２７】
また、本発明は、
正極；負極；及び
上述した電解質を含む擬似キャパシターを提供する。
【発明の効果】
【００２８】
本発明によれば、水系電解質に特定濃度以上のリチウム塩及び双性イオン化合物を含むことで、極低温環境で電解質の凍結問題を改善することができ、これを含む擬似キャパシターの比静電容量、充放電効率、エネルギー密度及び出力密度を大きく向上させることができる。
【図面の簡単な説明】
【００２９】
【図１】本発明の実施例２による電解質をＬｉＭｎ２Ｏ４（正極）に対して３電極測定したＲａｇｏｎｅ  Ｐｌｏｔを示すものである。
【図２】本発明の実施例２による電解質をＬｉＭｎ２Ｏ４（正極）に対して３電極測定した放電容量を示すものである。
【図３】本発明の実施例２による電解質をＬｉＭｎ２Ｏ４（正極）に対して３電極測定した比静電容量、エネルギー密度及び循環電圧電流曲線（ＣＶ曲線）を示すものである。
【図４】本発明の実施例２による電解質、ＬｉＭｎ２Ｏ４（正極）及びＬｉＴｉ２（ＰＯ４）３（負極）で構成されたｆｕｌｌ-ｃｅｌｌキャパシター（ｏｎ  ｇｌａｓｓｙ  ｃａｒｂｏｎ電極）に対して２電極測定した寿命特性を示すものである。
【図５】本発明の比較例１による電解質をＬｉＭｎ２Ｏ４（正極）に対して３電極測定したＲａｇｏｎｅ  Ｐｌｏｔを示すものである。
【図６】本発明の比較例１による電解質をＬｉＭｎ２Ｏ４（正極）に対して３電極測定した放電容量を示すものである。
【図７】本発明の比較例１による電解質をＬｉＭｎ２Ｏ４（正極）に対して３電極測定した比静電容量、エネルギー密度及びサイクリックボルタモグラム（ＣＶ曲線）を示すものである。
【図８】本発明の比較例２による電解質をＬｉＭｎ２Ｏ４（正極）に対して３電極測定したＲａｇｏｎｅ  Ｐｌｏｔを示すものである。
【図９】本発明の比較例２による電解質をＬｉＭｎ２Ｏ４（正極）に対して３電極測定した放電容量を示すものである。
【図１０】本発明の比較例２による電解質をＬｉＭｎ２Ｏ４（正極）に対して３電極測定した比静電容量、エネルギー密度及びサイクリックボルタモグラム（ＣＶ曲線）を示すものである。
【図１１】本発明の比較例２による電解質の極低温凍結実験結果に対するイメージを示すものである。
【図１２】本発明の実施例１ないし４による電解質をＬｉＭｎ２Ｏ４（正極）に対して、１０ｍＶ／ｓｅｃの条件下で３電極測定したサイクリックボルタモグラム（ＣＶ曲線）を示すものである。
【図１３】本発明の比較例３ないし５による電解質をＬｉＭｎ２Ｏ４（正極）に対して、１０ｍＶ／ｓｅｃの条件下で３電極測定したサイクリックボルタモグラム（ＣＶ曲線）を示すものである。
【図１４】本発明の実施例１ないし４及び比較例３ないし５による電解質をＬｉＭｎ２Ｏ４（正極）に対して、１ｍＶ／ｓｅｃの条件下で３電極測定したサイクリックボルタモグラム（ＣＶ曲線）を示すものである。
【図１５】本発明の比較例３ないし５による電解質をＬｉＭｎ２Ｏ４（正極）に対して、１ｍＶ／ｓｅｃの条件下で３電極測定したサイクリックボルタモグラム（ＣＶ曲線）を示すものである。
【発明を実施するための形態】
【００３０】
以下、本発明が属する技術分野における通常の知識を有する者が容易に実施できるように添付の図面を参照して詳しく説明する。しかし、本発明は幾つか異なる形態で具現されてもよく、本明細書に限定されない。
【００３１】
本明細書及び特許請求の範囲に使われた用語や単語は通常的や辞書的な意味で限定して解釈されてはならず、発明者は自分の発明を最善の方法で説明するために用語の概念を適切に定義することができる原則に即して本発明の技術的思想に符合する意味と概念で解釈しなければならない。
【００３２】
本発明は、擬似キャパシター用水系電解質として、水系溶媒、リチウム塩及び双性イオン化合物を含む水系電解質を提供する。
【００３３】
以下、本発明を詳しく説明する。
本発明による水系電解質は、電解液として水系溶媒を含み、ここでリチウム塩及び双性イオン化合物をさらに含んで極低温環境で電解液の凍結を防いで、前記電解質を含む擬似キャパシターを安定的に駆動できるようにする。よって、前記水系溶媒、リチウム塩及び双性イオン化合物を含む電解質を含むキャパシターは低温安定性が改善され、優れた充放電効率、エネルギー密度及び出力密度を示すことができる。
【００３４】
前記水系溶媒では特に限定されないが、超純水（ＤＩ ｗａｔｅｒ）、２‐ブトキシエタノール（２‐ｂｕｔｏｘｙ ｅｔｈａｎｏｌ）及びイソプロピルアルコール（ｉｓｏ‐ｐｒｏｐｙｌ ａｌｃｏｈｏｌ）の中の少なくともいずれか一つを使用することができる。
【００３５】
前記リチウム塩では特に限定されないが、擬似キャパシターに適用することができるリチウム塩であれば制限されずに使用することができ、Ｌｉ（ＯＨ）、Ｌｉ２Ｏ、ＬｉＣＯ３、ＬｉＮＯ３、Ｌｉ２ＳＯ４、ＬｉＮＯ３及びＣＨ３ＣＯＯＬｉのいずれか一つであってもよく、好ましくはＬｉＮＯ３であってもよい。
【００３６】
前記双性イオン化合物は、化合物内で電気的に陽性と陰性を同時に有して中性の化合物を示すものであって、通常「双性イオン」（ｚｗｉｔｔｅｒｉｏｎ）と呼ばれる。
【００３７】
本発明による双性イオン化合物は、下記化学式１で表される４級アンモニウムアルキルカルボキシレート化合物であってもよい。
【００３８】
【化３】
2021506112.tif 000005
【００３９】
（ただし、Ｒ１ないしＲ３はそれぞれ独立的に同一であるか、または異なる直鎖または分枝鎖のアルキル基である）
【００４０】
前記化学式１で表される化合物は、一側が４級アンモニウムを成して陽イオン性を示し、他側がカルボキシレートの陰イオン性を同時に有することによって、全体的に中性の化合物であってもよい。
【００４１】
本発明による前記双性イオン化合物は、好ましくはＲ１ないしＲ３がいずれもメチル（‐ＣＨ３）である化学式２で表されるベタイン（ｂｅｔａｉｎｅ）であってもよい。
【００４２】
【化４】
2021506112.tif 000006
【００４３】
前記ベタインの場合、４級アンモニウムを含む部分が陽イオン性を示し、カルボキシレート基を含む部分が陰イオン性を同時に示し、ベタイン全体分子を基準にして中性を示す「双性イオン」に該当する。
【００４４】
本発明による水系電解質の極低温安定性を向上させるために、前記リチウム塩及び双性イオン化合物は、水系電解質を基準にして１ないし１０モラル（ｍ）濃度で含まれてもよく、好ましくは３ないし１０モラル（ｍ）濃度で含まれてもよく、より好ましくは３ないし６モラル（ｍ）濃度で含まれてもよい。また、本発明の一具現例は、前記リチウム塩が水系電解質を基準にして６モラル（ｍ）濃度で含まれ、双性イオン化合物が水系電解質を基準にして３モラル（ｍ）濃度で含まれるものである。前記リチウム塩及び双性イオン化合物の濃度が前記範囲未満の場合、低温安定性を充分に確保することができず、前記範囲を超えると前記リチウム塩及び双性イオン化合物が電解質に充分に溶解されない問題点が発生することがあるので、前記リチウム塩及び双性イオン化合物の濃度が前記範囲を充たすことが好ましい。
【００４５】
本発明の一具現例による双性イオン化合物のベタインの場合、双性イオンの構造を有するベタインの構造的特性上、電荷を帯びた一側が水分子クラスター（ｃｌｕｓｔｅｒ）を取り囲んで、このようにベタインによって取り囲まれた水分子クラスターは互いの結合力が低下し、いわゆる「ｗａｔｅｒ ｃｌｕｓｔｅｒ ｉｎ ｓａｌｔ」の構造を有するようにすることで、極低温環境でも水系電解質の凍結を防ぐことができる効果を奏する。ここで「ｗａｔｅｒ ｉｎ ｓａｌｔ」の構造とは、電解質に過量の塩（ｓａｌｔ）が添加されることで水分子間の結合を防いで水が凍結されない原理を言い、これによって水の活性度が低下して水の分解が抑制されることにより、キャパシターの駆動電圧範囲を増加させる効果を示すことができる。
【００４６】
リチウム塩の量が固定されている場合、双性イオン化合物の濃度が１モラル（ｍ）濃度以下の場合、水分子クラスターを充分に取り囲むことができなくなって低温安定性が減少することがあり、１０モラル（ｍ）濃度を超える場合、水系電解質に充分に溶解されないこともあり、また、水系電解質のイオン伝導度が減少することがあるので前記範囲内で適切に調節する。
【００４７】
前記リチウム塩及び双性イオン化合物は９：１ないし１：９のモラル（ｍ）濃度の割合で含まれてもよく、好ましくは２：１ないし１：２のモラル（ｍ）濃度の割合で含まれてもよく、より好ましくは２：１ないし３：５のモラル（ｍ）濃度の割合で含まれてもよい。本発明の一具現例は、前記リチウム塩及び双性イオン化合物は２：１のモラル（ｍ）濃度の割合で含まれてもよい。
【００４８】
前記リチウム塩及び双性イオン化合物のモラル（ｍ）濃度の割合が前記範囲を超える場合は、キャパシターの電気化学的性能が大きく減少する問題点があり、リチウム塩及び双性イオン化合物のモラル（ｍ）濃度の割合が前記範囲未満の場合は、極低温環境で電解質が凍結する問題点があるので、リチウム塩及び双性イオン化合物のモラル（ｍ）濃度の割合は前記範囲を充たすことが好ましい。
【００４９】
本発明による水系電解質は、前記のような濃度と割合のリチウム塩及び双性イオン化合物を含んで極低温環境で水系電解質の凍結を防ぐことができるので、電解質の融点は‐３０℃以下であってもよく、前記電解質を含む擬似キャパシターも‐３０℃以下の極低温環境で安定的に駆動可能な長所がある。
【００５０】
本発明による擬似キャパシターは、第１集電体、第１電極、電解質、分離膜、第２電極、第２集電体及びケースで構成されてもよく、第１集電体、電解質、分離膜、第２集電体及びケースは従来公知された技術を利用することができるので、それに対する詳しい説明は省略する。
【００５１】
以下、実施例などを通じて本発明をより詳しく説明するが、以下の実施例などによって本発明の範囲と内容が縮小されたり制限されて解釈されることはできない。また、以下の実施例を含んだ本発明の開示内容に基づくと、具体的に実験結果が提示されていない本発明を通常の技術者が容易に実施できることは明白なことであり、このような変形及び修正が添付の特許請求の範囲に属することも当然である。
【００５２】
［実施例１］水系電解質の製造
超純水（ＤＩ Ｗａｔｅｒ）５０ｍｌを基準にしてリチウム塩であるＬｉＮＯ３（Ｊｕｎｓｅｉ社）を６モラル（ｍ）濃度、双性イオン化合物であるベタイン（ｂｅｔａｉｎｅ、（ＣＨ３）３Ｎ+ＣＨ２ＣＯ２‐、Ｓｉｇｍａ‐Ａｌｄｒｉｃｈ社）を３モラル（ｍ）濃度で溶解し、３０分間撹拌して擬似キャパシター用水系電解質を製造した。
【００５３】
［実施例２］水系電解質の製造
超純水（ＤＩ Ｗａｔｅｒ）５０ｍｌを基準にしてリチウム塩であるＬｉＮＯ３（Ｊｕｎｓｅｉ社）、双性イオン化合物であるベタイン（ｂｅｔａｉｎｅ、（ＣＨ３）３Ｎ+ＣＨ２ＣＯ２‐、Ｓｉｇｍａ‐Ａｌｄｒｉｃｈ社）をそれぞれ６モラル（ｍ）濃度で溶解し、３０分間撹拌して擬似キャパシター用水系電解質を製造した。
【００５４】
［実施例３］水系電解質の製造
超純水（ＤＩ Ｗａｔｅｒ）５０ｍｌを基準にしてリチウム塩であるＬｉＮＯ３（Ｊｕｎｓｅｉ社）を６モラル（ｍ）濃度、双性イオン化合物であるベタイン（ｂｅｔａｉｎｅ、（ＣＨ３）３Ｎ+ＣＨ２ＣＯ２‐、Ｓｉｇｍａ‐Ａｌｄｒｉｃｈ社）を１０モラル（ｍ）濃度で溶解し、３０分間撹拌して擬似キャパシター用水系電解質を製造した。
【００５５】
［実施例４］水系電解質の製造
超純水（ＤＩ Ｗａｔｅｒ）５０ｍｌを基準にしてリチウム塩であるＬｉＮＯ３（Ｊｕｎｓｅｉ社）を３モラル（ｍ）濃度、双性イオン化合物であるベタイン（ｂｅｔａｉｎｅ、（ＣＨ３）３Ｎ+ＣＨ２ＣＯ２‐、Ｓｉｇｍａ‐Ａｌｄｒｉｃｈ社）を６モラル（ｍ）濃度で溶解し、３０分間撹拌して擬似キャパシター用水系電解質を製造した。
【００５６】
［比較例１］水系電解質の製造
超純水（ＤＩ Ｗａｔｅｒ）５０ｍｌを基準にしてリチウム塩であるＬｉＮＯ３を２モラル（ｍ）濃度にしたことを除いては、実施例２と同様にして擬似キャパシター用水系電解質を製造した。
【００５７】
［比較例２］水系電解質の製造
双性イオン化合物を含まずに、超純水（ＤＩ Ｗａｔｅｒ）５０ｍｌを基準にして２モラル（ｍ）濃度のリチウム塩ＬｉＮＯ３のみを含む擬似キャパシター用水系電解質を製造した。
【００５８】
［比較例３］水系電解質の製造
双性イオン化合物であるベタイン（ｂｅｔａｉｎｅ、（ＣＨ３）３Ｎ+ＣＨ２ＣＯ２‐、Ｓｉｇｍａ‐Ａｌｄｒｉｃｈ社）の代わりに下記コリンビカーボネート（Ｃｈｏｌｉｎｅ  ｂｉｃａｒｂｏｎａｔｅ）を使用したことを除いては、実施例１と同様にして擬似キャパシター用水系電解質を製造した。
【００５９】
【化５】
2021506112.tif 000007
【００６０】
［比較例４］水系電解質の製造
双性イオン化合物であるベタイン（ｂｅｔａｉｎｅ、（ＣＨ３）３Ｎ+ＣＨ２ＣＯ２‐、Ｓｉｇｍａ‐Ａｌｄｒｉｃｈ社）の代わりに下記Ｌ‐アラニン（Ｌ‐Ａｌａｎｉｎｅ）を使用したことを除いては、実施例１と同様にして擬似キャパシター用水系電解質を製造した。
【００６１】
【化６】
2021506112.tif 000008
【００６２】
［比較例５］水系電解質の製造
双性イオン化合物であるベタイン（ｂｅｔａｉｎｅ、（ＣＨ３）３Ｎ+ＣＨ２ＣＯ２‐、Ｓｉｇｍａ‐Ａｌｄｒｉｃｈ社）の代わりに下記Ｌ‐ヒスチジン（Ｌ‐Ｈｉｓｔｉｄｉｎｅ）を１モラル（ｍ）濃度で溶解したことを除いては、実施例１と同様にして擬似キャパシター用水系電解質を製造した。
【００６３】
【化７】
2021506112.tif 000009
【００６４】
表１は前記擬似キャパシター用水系電解質の添加物及び含量を要約したものである。
【００６５】
【表１】
2021506112.tif 000010
【００６６】
［実験例１］擬似キャパシターの電気化学的特性評価
前記実施例１ないし４及び比較例１ないし５の水系電解質に対して３電極方式の擬似キャパシターを製作した後、サイクリックボルタンメトリー（ｃｙｃｌｉｃ  ｖｏｌｔａｍｍｅｔｒｙ、Ｂｉｏ‐Ｌｏｇｉｃｓ社ＶＳＰ／ＶＭＰ３）を利用して以下の方法で物性を測定し、図１ないし３、５ないし１０、１２ないし１５及び表２に示す。測定方法はＬｉＭｎ２Ｏ４を含む正極作用電極（Ｗｏｒｋｉｎｇ  ｅｌｅｃｔｒｏｄｅ）、白金板を対極（Ｃｏｕｎｔｅｒ  Ｅｌｅｃｔｒｏｄｅ）、Ａｇ／ＡｇＣｌ基準電極（Ｒｅｆｅｒｅｎｃｅ  Ｅｌｅｃｔｒｏｄｅ）を利用して前記実施例１ないし４及び比較例１ないし５の水系電解質で互いに異なる走査速度（Ｓｃａｎ ｒａｔｅ）によって測定した。
【００６７】
（１）３電極測定
サイクリックボルタンメトリー（ｃｙｃｌｉｃ  ｖｏｌｔａｍｍｅｔｒｙ）を利用して、正極の場合電圧‐０．２ないし１．１Ｖ、１０ｍＶ／ｓｅｃ及び１ｍＶ／ｓｅｃの条件下で測定した。
【００６８】
（２）２電極測定
‐ＬｉＭｎ２Ｏ４を作用電極（ｗｏｒｋｉｎｇ  ｅｌｅｃｔｒｏｄｅ）として、ＬｉＴｉ２（ＰＯ４）３を対極及び基準電極（ｃｏｕｎｔｅｒとｒｅｆｅｒｅｎｃｅ  ｅｌｅｃｔｒｏｄｅ）として使用した。
‐サイクリックボルタンメトリー（ｃｙｃｌｉｃ  ｖｏｌｔａｍｍｅｔｒｙ）を利用して、電圧０．３〜２．１Ｖ、１０ｍＶ／ｓｅｃで測定した。
‐定電流放電（ｃｏｎｓｔａｎｔ‐ｃｕｒｒｅｎｔ ｄｉｓｃｈａｒｇｅ）方法を利用して、充／放電条件（定電流１．３９８ｍＡ、電圧０．３〜２．１Ｖ）下で測定した。
【００６９】
前記実施例１ないし４及び比較例３ないし５の水系電解質に対して、前記のように、１０ｍＶ／ｓｅｃ及び１ｍＶ／ｓｅｃの条件下で測定した３電極測定の結果を下記表２に示す。
【００７０】
【表２】
2021506112.tif 000011
【００７１】
実施例１ないし４による電解質は、全般的に優れた放電容量及びエネルギー密度を有することが分かった。また、実施例２による電解質を使用した場合、リチウム塩の濃度（２モラル（ｍ）濃度）が低く、リチウム塩と双性イオン化合物のモラル（ｍ）濃度の割合（１：３）が高い比較例１に比べて全般的に優れた出力密度、放電容量、比静電容量及びエネルギー密度を有することが分かった。また、比較例２の場合、出力密度、放電容量、比静電容量及びエネルギー密度の面で実施例２による電解質を含む場合と類似の結果を示してはいるが、後述するように、‐３０℃で凍結実験を行った結果、極低温環境（‐３０℃）で水系電解質が凍結し、極低温での駆動特性がとても悪かった。従って、比較例１及び２の水系電解質は擬似キャパシターの水系電解質として適しないことが分かった。
【００７２】
これにより、リチウム塩及び双性イオン化合物のモラル（ｍ）濃度の割合が２：１ないし１：２のモラル（ｍ）濃度の割合を脱する場合、擬似キャパシターの水系電解質として適しないことが分かった。
【００７３】
一方、本発明による化学式１及び２で表される化合物と類似であるが、異なる構造を有するコリンビカーボネート（Ｃｈｏｌｉｎｅ  ｂｉｃａｒｂｏｎａｔｅ、比較例３）、Ｌ‐アラニン（Ｌ‐Ａｌａｎｉｎｅ、比較例４）及びＬ‐ヒスチジン（Ｌ‐Ｈｉｓｔｉｄｉｎｅ、比較例５）を使用した比較例３ないし５の水系電解質も擬似キャパシターの水系電解質として適しないことが分かった。
【００７４】
具体的に、比較例３の場合、副反応によって発生するＲｅｄｏｘ  ｐｅａｋによって放電容量は高いように見えるが、実質的にエネルギー密度が相対的にとても低くて電気化学的特性が劣悪であり、測定中にリチウム塩とコリンビカーボネートが析出される問題が発生して擬似キャパシターの水系電解質として適しないことが分かった。また、比較例４も放電容量は高いように見えるが、エネルギー密度が相対的にとても低くて電気化学的特性が劣悪であり、擬似キャパシターの水系電解質として適しないことが分かった。また、比較例５の場合、本発明による実施例に比べて放電容量及びエネルギー密度がいずれも低く、特に、Ｌ‐ヒスチジンは水系溶媒に対する溶解度が低くて１モラル（ｍ）濃度以上溶解されず、擬似キャパシターの水系電解質として適しないことが分かった。
【００７５】
［実験例２］擬似キャパシターの極低温駆動特性評価
ガラス炭素質電極（ｇｌａｓｓｙ  ｃａｒｂｏｎ  ｅｌｅｃｔｒｏｄｅ）を利用し、ＬｉＭｎ２Ｏ４を含む正極、ＬｉＴｉ２（ＰＯ４）３を含む負極及び前記実施例２及び比較例１ないし２の水系電解質を含む擬似キャパシターを製作し、極低温（‐３０℃）の環境でキャパシターのサイクルによる駆動特性を評価した。
【００７６】
図４を見ると、実施例２による水系電解質を含む擬似キャパシターの場合、極低温環境でも長期寿命安定性が維持されることを確認することができたことに対し、比較例１の場合、前記極低温環境で水系電解質が凍結されてはいないものの、ベタインに比べて少ない割合のリチウム塩（ＬｉＮＯ３）を含んで図５及び６のように定電流測定結果が明らかによくないことが分かった。
【００７７】
比較例２の場合には、水系電解質にベタインを含まず、リチウム塩（ＬｉＮＯ３）のみを含んで、‐３０℃で凍結実験を進行（ＪＥＩＯ ＴＥＣＨ社ＴＨ‐ＫＥ Ｔｅｍｐｅｒａｔｕｒｅ  ＆  Ｈｕｍｉｄｉｔｙ  Ｃｈａｍｂｅｒ）した結果、前記極低温環境で水系電解質が凍結したことを確認することができた。（図１１）
【００７８】
［実験例３］水系電解質のイオン伝導度測定及び評価
前記実施例１ないし４及び比較例１ないし５で製造された水系電解質のイオン伝導度をイオン伝導度メーター機（Ｍｅｔｔｌｅｒ Ｔｏｌｅｄｏ社）で測定し、その結果を下記表３に示す。
【００７９】
【表３】
2021506112.tif 000012
【００８０】
前記表３を参考すれば、実施例１ないし４で製造された水系電解質の場合、高い含量のリチウム塩と双性イオン化合物を含んでいるにもかかわらず、優れたイオン伝導度を示すことが分かった。
【００８１】
前記実施例及び実験例を通じて、本発明の水系電解質を利用した擬似キャパシターを提供することで、極低温環境でも優れた出力密度、放電容量、比静電容量、イオン伝導度、エネルギー密度及び長期寿命安定性が大きく向上された擬似キャパシターを製造できることを確認することができた。
【図１】
2021506112.tif 000015
【図２】
2021506112.tif 000016
【図３】
2021506112.tif 000017
【図４】
2021506112.tif 000018
【図５】
2021506112.tif 000019
【図６】
2021506112.tif 000020
【図７】
2021506112.tif 000021
【図８】
2021506112.tif 000022
【図９】
2021506112.tif 000023
【図１０】
2021506112.tif 000024
【図１１】
2021506112.tif 000025
【図１２】
2021506112.tif 000026
【図１３】
2021506112.tif 000027
【図１４】
2021506112.tif 000028
【図１５】
2021506112.tif 000029
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
水系溶媒、リチウム塩及び双性イオン化合物を含む擬似キャパシター用水系電解質。
【請求項２】
前記水系溶媒は超純水（ＤＩ ｗａｔｅｒ）、２‐ブトキシエタノール（２‐ｂｕｔｏｘｙ ｅｔｈａｎｏｌ）及びイソプロピルアルコール（ｉｓｏ‐ｐｒｏｐｙｌ ａｌｃｏｈｏｌ）からなる群から選択された１種以上であることを特徴とする請求項１に記載の擬似キャパシター用水系電解質。
【請求項３】
前記双性イオン化合物は、下記化学式１で表される４級アンモニウムアルキルカルボキシレート化合物である請求項１または２に記載の擬似キャパシター用水系電解質。
【化１】
2021506112.tif 000030
（ただし、Ｒ１ないしＲ３はそれぞれ独立的に同一であるか、または異なる直鎖または分枝鎖のアルキル基である）
【請求項４】
前記双性イオン化合物は、下記化学式２で表されるベタイン（ｂｅｔａｉｎｅ）である請求項１から３のいずれか一項に記載の擬似キャパシター用水系電解質。
【化２】
2021506112.tif 000031
【請求項５】
前記リチウム塩及び双性イオン化合物は、それぞれ１ないし１０モラル（ｍ）濃度で含まれることを特徴とする請求項１から４のいずれか一項に記載の擬似キャパシター用水系電解質。
【請求項６】
前記リチウム塩及び双性イオン化合物は、それぞれ３ないし１０モラル（ｍ）濃度で含まれることを特徴とする請求項１から５のいずれか一項に記載の擬似キャパシター用水系電解質。
【請求項７】
前記リチウム塩及び双性イオン化合物は、９：１ないし１：９のモラル（ｍ）濃度の割合で含まれることを特徴とする請求項６に記載の擬似キャパシター用水系電解質。
【請求項８】
前記リチウム塩及び双性イオン化合物は、２：１ないし１：２のモラル（ｍ）濃度の割合で含まれることを特徴とする請求項６に記載の擬似キャパシター用水系電解質。
【請求項９】
前記リチウム塩は６モラル（ｍ）濃度で含まれ、前記双性イオン化合物は３ないし１０モラル（ｍ）濃度で含まれることを特徴とする請求項１から８のいずれか一項に記載の擬似キャパシター用水系電解質。
【請求項１０】
前記リチウム塩は、Ｌｉ（ＯＨ）、Ｌｉ２Ｏ、Ｌｉ２ＣＯ３、Ｌｉ２ＳＯ４、ＬｉＮＯ３及びＣＨ３ＣＯＯＬｉのいずれか一つからなることを特徴とする請求項１から９のいずれか一項に記載の擬似キャパシター用水系電解質。
【請求項１１】
前記電解質は融点が‐３０℃以下のものである請求項１から１０のいずれか一項に記載の擬似キャパシター用水系電解質。
【請求項１２】
正極；負極；及び
請求項１ないし請求項１１に記載の電解質を含む擬似キャパシター。
【手続補正２】
【補正対象書類名】明細書
【補正対象項目名】００２４
【補正方法】変更
【補正の内容】
【００２４】
本発明の一具体例は、前記リチウム塩がＬｉ（ＯＨ）、Ｌｉ２Ｏ、Ｌｉ２ＣＯ３、Ｌｉ２ＳＯ４、ＬｉＮＯ３及びＣＨ３ＣＯＯＬｉのいずれか一つからなるものである。
【手続補正３】
【補正対象書類名】明細書
【補正対象項目名】００３４
【補正方法】変更
【補正の内容】
【００３４】
前記リチウム塩では特に限定されないが、擬似キャパシターに適用することができるリチウム塩であれば制限されずに使用することができ、Ｌｉ（ＯＨ）、Ｌｉ２Ｏ、Ｌｉ２ＣＯ３、Ｌｉ２ＳＯ４、ＬｉＮＯ３及びＣＨ３ＣＯＯＬｉのいずれか一つであってもよく、好ましくはＬｉＮＯ３であってもよい。
【国際調査報告】
2021506112.tif 000032
2021506112.tif 000033
2021506112.tif 000034
2021506112.tif 000035